(57)【要約】  水素及び酸素の光電気化学的生産のための、並びに、同時の又は別個に進行する、電気の光電気的／光起電的生産のための方法において、水をケイ化物と、光を同時に適用しながら接触させるか、又は、電気のみの生産の場合にはこの水接触もなしで済ませることができることを特徴とする方法が請求される。本発明は、簡易な手法で直接的に水から水素及び酸素を生産することを可能にし、その際、ＵＶ光及びコスト集約的な触媒の使用もなしですませることができる。【特許請求の範囲】
【請求項１】
水からの水素及び酸素の光電気化学的生産のための、並びに、同時の又は別個に進行する、電気の光電気的／光起電的生産のための方法において、水をケイ化物（シリサイド）と、光を同時に適用しながら接触させるか、又は、電気のみの生産の場合にはこの水接触もなしで済ませることができることを特徴とする方法。
【請求項２】
前記ケイ化物及びケイ化物類似化合物は、金属のケイ化物及び／又は非金属のケイ化物、例えば、ケイ化ホウ素、炭素含有ケイ化物及び窒素含有ケイ化物、例えばケイ化チタン（ＴｉＳｉ2、Ｔｉ5Ｓｉ3）、ケイ化ニッケル（Ｎｉ2Ｓｉ）、ケイ化鉄（ＦｅＳｉ2、ＦｅＳｉ）、ケイ化タリウム（ＴｈＳｉ2）、ケイ化ホウ素（四ホウ化ケイ素ともいう）（Ｂ4Ｓｉ）、ケイ化コバルト（ＣｏＳｉ2）、ケイ化白金（ＰｔＳｉ、Ｐｔ2Ｓｉ）、ケイ化マンガン（ＭｎＳｉ2）、チタンカーボシリサイド（Ｔｉ3Ｃ2Ｓｉ）、カーボシリサイド／ポリ−カーボシリサイド（ＣＳｉ／ポリ−ＣＳｉ）（炭化ケイ素／ポリケイ素炭化物ともいう）、ケイ化イリジウム（ＩｒＳｉ2）、ニトロケイ化物（窒化ケイ素ともいう）（Ｎ4Ｓｉ3）、ケイ化ジルコニウム（ＺｒＳｉ2）、ケイ化タンタル（ＴａＳｉ2）、ケイ化バナジウム（Ｖ2Ｓｉ）又はケイ化クロム（ＣｒＳｉ2）、すなわち、ケイ素を含有し、かつ、分子式ＲＳｉx［式中、Ｒは有機の、金属の、有機金属の及び／又は無機の基又はその混合物であり、Ｓｉは元素ケイ素であり、増加する数の原子Ｘ＞０を有する］に相応する化合物に属することを特徴とする請求項１記載の方法。
【請求項３】
前記ケイ化物が、高められた電子密度（負の荷電密度）を有するケイ素原子を少なくとも１つ含有することを特徴とする請求項１又は２記載の方法。
【請求項４】
前記ケイ化物が、触媒及び人工光や太陽光また同様にこの人工及び／又は太陽線の熱的部分の受容材として光電気化学プロセス、例えば水分解において及び／又は電気の生産のための光電気的／光起電的プロセスにおいて使用されることができることを特徴とする請求項１から３のいずれか１項記載の方法。
【請求項５】
前記ケイ化物が電極として用いられ、かつ、電気伝導性システム中への電解質の使用を介して１又は複数の対電極と連結していることを特徴とする請求項１から４のいずれか１項記載の方法。
【請求項６】
前記ケイ化物が、前記加水分解と同時に又は別個に電流を提供し、その際、この対電極が金属、遷移金属、金属酸化物、遷移金属酸化物、非金属構造及び／又は混合構造であることもできるが、この全ての対電極は電気伝導性であるべきであることを特徴とする請求項１から５のいずれか１項記載の方法。
【請求項７】
前記ケイ化物が光受容材として、水からの水及び酸素の生産のための、並びに、同時の又は別個に進行する、電気の光電気的／光起電的生産のための、光電気化学的設備の外側にも存在することができることを特徴とする請求項１から６のいずれか１項記載の方法。
【請求項８】
水からの水素及び酸素の生産のための、並びに、同時の又は別個に進行する、電気の生産のための光化学反応が、電極材料及び／又は集光材料としてのケイ化物の存在下で、光電気化学的又は光電気的／光起電的プロセスの一部として進行し、その際、前記ケイ化物は好ましくは結晶質の形態で使用され、かつ、このプロセスは濃縮しかつ／又は拡散した形態にある人工光及び／又は太陽光で稼働することを特徴とする請求項１から７のいずれか１項記載の方法。
【請求項９】
前記ケイ化物が電極として用いられ、かつ、１又は複数の対電極と電気伝導的に連結しており、その際、純粋に光電気的／光起電的な使用及び前記ケイ化物及び対電極の適したドーピングでは、電解質の使用なしですませることができ、かつ、前記ケイ化物及び対電極を直接的に接触させることができることを特徴とする請求項１から８のいずれか１項記載の方法。
【請求項１０】
光源及び／又は付加的な熱エネルギー源が、２００〜１５０００ｎｍの範囲内のエネルギーを放射することを特徴とする請求項１から９のいずれか１項記載の方法。
【請求項１１】
前記ケイ化物の光吸収を、染料及び／又は染料集合物を前記ケイ化物に連結／複合化／取り付け／結合することにより、増強することを特徴とする請求項１から１０のいずれか１項記載の方法。
【請求項１２】
使用される染料がペリレン及びペリレン類似体であることを特徴とする請求項１から１１のいずれか１項記載の方法。
【請求項１３】
より高い反応温度及び／又は人工の及び／又は太陽の光濃度及び／又は光強度が当該方法の経過に好ましく作用することを特徴とする請求項１から１２のいずれか１項記載の方法。
【請求項１４】
水からの水素及び酸素の生産のために、及び／又は、同時の又は別個に進行する、電気の生産のために、付加的に導入される熱エネルギーが、光化学的光源に、人工及び／又は太陽光源に、及び／又は、熱エネルギーを生じる他の装置に由来し、これは例えば、電気的加熱システム、電子レンジシステム及び／又は地熱及び／又は他のエネルギー源であることを特徴とする請求項１から１３のいずれか１項記載の方法。
【請求項１５】
１又は複数のケイ化物が、当該方法に能動的に関与し、かつ、さらに、その反応性において、ケイ化物構造を有しない他の半導体材料により支持されており、この材料が、例えば、二酸化ルテニウム（ＲｕＯ2）、二酸化マンガン（ＭｎＯ2）、三酸化タングステン（ＷＯ3）、酸化イリジウム（ＩｒＯ2）、酸化ロジウム（ＲｈＯ2）及び、請求項１から１４のいずれか１項記載の方法を能動的に支持するための他の半導体材料であることを特徴とする、請求項１から１４のいずれか１項記載の方法。
【請求項１６】
前記ケイ化物が固定化した形態で使用されることができ、すなわち、この化合物がポリマー材料（例えば、ポリアミド、マクロロン又はプレキシガラス）、表面、ガラス又はガラス類似材料に埋め込まれるか、又はポリマー材料、表面、ガラス又はガラス類似材料に取り付け／固着されている場合であり、特にこれは、このポリマー及び／又はガラス状材料が電気／電子／荷電伝導性である場合であることを特徴とする請求項１から１５のいずれか１項記載の方法。
【請求項１７】
前記ケイ化物がポリマー材料（例えば、ポリアミド、マクロロン又はプレキシガラス）又はガラス又はガラス類似材料での表面処理後に適用され、かつ、これが特に、前記ポリマー及び／又はガラス状材料が電気／電子／荷電伝導性である場合であることを特徴とする請求項１から１６のいずれか１項記載の方法。
【請求項１８】
前記ケイ化物及び対電極を接触させ、リチウム、ナトリウム、マグネシウム、カリウム、カルシウム、アルミニウム、ホウ素、炭素、窒素、ケイ素、チタン、バナジウム、ジルコニウム、イットリウム、ランタン、ニッケル、マンガン、コバルト、ガリウム、ゲルマニウム、インジウム、ヒ素、リン、ランタニド又は他の、光起電において通常のｐ−及びｎ−ドーピング原子でドーピング／合金化し、これは、この元素の、元素及び／又はイオン／ラジカル状の形態にあり、かつ、これは、前記ケイ化物及び対電極材料に対して５０質量％までであることを特徴とする請求項１から１７のいずれか１項記載の方法。
【請求項１９】
前記ケイ化物が、水からの水素及び酸素の生産のための及び／又は同時の又は別個に進行する電気の生産のための前記方法を統合する一般的原則の一部としてであることを特徴とする請求項１から１８のいずれか１項記載の方法。
【請求項２０】
この新規技術が、例えば、エネルギーを生産／提供するために一般的に、エネルギー提供／−依存するシステムの稼働のために、加熱システムのために、燃料電池−技術のために、電気依存性の、又はエネルギー供給に依存する他の全ての技術のために、適用されることができ、まとめると、つまり、例えば、地球上の及び地球外の交通及び静止構造物及び装置、また同様に、生活、ビジネス及び健康を含めた人間の福利のための装置にも適用されることを特徴とする請求項１から１９のいずれか１項記載の方法。
【請求項２１】
化石由来のエネルギーの使用に基づく装置によってこれまで駆動／稼働された構造物及び装置のための前記エネルギー−提供システムを、請求項１から２０のいずれか１項記載の方法により置き換え又は支持又は補うことができることを特徴とする請求項１から２０のいずれか１項記載の方法。
【発明の詳細な説明】
【技術分野】
【０００１】
要約
本発明は、水から水素及び酸素を、及び、電気を、光電気化学的に生産するにあたり、極めて一般的に、ケイ化物（シリサイド）の存在下で、特に、金属ケイ化物及び非金属ケイ化物、例えば、ケイ化ホウ素、炭素含有ケイ化物及び窒素含有ケイ化物、すなわち、ケイ素を含有し、かつ、組成ＲＳｉxを有する化合物の存在下で行う方法に関する。Ｒは、この場合に、有機の、金属の、有機金属の、非金属の、又は無機の基であることができ、そして、Ｓｉは、元素ケイ素であり、増加する数の原子Ｘ＞０を有する。以下のテキストにおいては、この物質クラスをケイ化物と呼ぶ。この物質のケイ化物の下位概念は、高められた電子密度により特徴付けられる。このケイ化物は前述の反応プロセスにおいて触媒的に有効であり、その際、このプロセスは光有りで又は無しで進行できる。しかし、この反応の照射の際には、ガス発生の増加が確認され、これは、人工光及び太陽光の使用の場合である。より高い反応温度はしばしば反応促進性である。ケイ化物は大抵は半導体材料である。
【０００２】
前記ケイ化物は、対電極（例えば、金属、金属酸化物又は他の導電性材料）に連結された電極材料（任意にアノード又はカソードとして）として、かつ／又は、集光材料（Lichtsammelmaterial）として、光電気的／−電気的プロセスの部分として使用される。したがって、これは、光起電的システムの部分として使用されることができる。前記ケイ化物は、（ａ）光の存在下での水からの水素及び酸素の生産に、そして、（ｂ）同時の又は別個に進行する電気（電気エネルギー）の生産にも用いられる。（ｂ）の場合には液状及び／又は非液状の電解質が使用され、かつ、純粋な光起電適用のためには、電極の適したドーピングの場合に電解質を完全になしですませることができる。
【０００３】
さらに、前記ケイ化物への染料、例えばペリレン及びこの類似体の連結又は複合化（Komplexierung）が、この物質の光吸収に、並びに、この荷電分離ひいては前記ケイ化物の反応性に好ましく作用することが見出された。
【０００４】
さらに、水素及び酸素の生産の目的で光を用いて水素及び酸素に水を分解するための、また同様に、電気を生産するための、ケイ化物を用いたこの反応が、固定化した形態にあるケイ化物を用いても実施可能であること、すなわち、ポリマー材料に又はこの中に、及び／又はガラス又はガラス類似材料に又はこの中に、並びに、一般的に、電気／電子伝導性材料に又はこの中に存在するケイ化物を用いても実施できることが見出された。このことは、前記ケイ化物の光起電的適用にも該当する。本発明による方法は、これに応じて、水素及び酸素の他に、電気、すなわち、電気エネルギーも提供する。
【０００５】
背景技術
金属触媒を用いて水から水素及び酸素を生産するための光化学反応の実施のためには、様々なプロセスが開示されている。これは、この場合に、ランタニド種の光触媒、例えば、ＮａＴａＯ3：Ｌａ、希土類金属からの触媒、例えば、Ｒ2Ｔｉ2Ｏ7（Ｒ＝Ｙ、希土類金属）、又は、ＴｉＯ2から派生した半導体システム、いわゆるタンデムセルであり、その際、これまでにはケイ化物の使用は表題適用のためには言及されてこなかった。
【０００６】
水からの水素及び酸素の生産のためのプロセスは、半導体材料及び光を用いる水の還元及び／又は酸化を基礎とする。この種のプロセスは、水分解とも呼ばれる。これまでに記載のプロセスはＵＶ光を使用する。いくつかの場合には水及び酸素の著しい発生が見出されたものの、この必要とされる照射条件はこの方法のソーラー適用のためには適当でない。さらに、触媒の製造は作業集約的であり、かつ、この適用は経済的でない高温を必要とし、これは、極めて高い純度を有する高価な材料から出発する。さらに、前述のプロセスの実施のためには、極めて清浄な水（３回蒸留された）の適用が必要である。大抵の場合には、長期適用能に関する記載はなく、これと関連する触媒安定性に関する記載もない。この幾つかのこれまでに利用可能な適用は、ケイ化物粉末を使用し、その際、この半導体自体が水を水素及び酸素へと光の存在下で分解する。酸素は次にこのシステムから別々に除去されなくてはならない。この全てのシステムは、水分解のためだけに使用され、同時の又は別個に進行する、電気の生産（光起電）のためには使用されることはできない。
【０００７】
光起電システムの構築のためには、ケイ化物はこれまで使用されていなかった。単に、特殊な場合（例えば、ＩｒＳｉ2及びベータＦｅＳｉ2）にだけ、フィルムの電気的及び光学的特性が測定されてきた。
【０００８】
発明の説明
意外なことに、ケイ化物（シリサイド）、すなわち、金属ケイ化物及び非金属ケイ化物、例えば、ケイ化ホウ素、炭素含有ケイ化物及び窒素含有ケイ化物、すなわち、化合物であってケイ素を含有し、かつ、ＲＳｉxの組成を有する化合物の使用の際に、このプロセスが、光電気的原則にしたがって進行する場合に、すなわち、このケイ化物が光受容材及び／又は電極として使用される場合に、この欠点が回避されることができることが見出された。Ｒは、この場合に、有機の、金属の、有機金属の、又は無機の基であることができ、そして、Ｓｉは、元素ケイ素であり、増加する数の原子Ｘ＞０を有する。以下のテキストにおいては、この物質クラスをケイ化物と呼ぶ。前記化合物のケイ化物−下位概念は、高められた電子密度により、すなわち、負の荷電密度により特徴付けられるか、又は、これは負の荷電を有する。
【０００９】
この非金属ケイ化物、例えば、ケイ化ホウ素、炭素含有ケイ化物及び窒素含有ケイ化物は、ケイ素ホウ化物、−炭化物及び−窒化物とも呼ばれる。
【００１０】
ケイ化物、金属ケイ化物及び非金属ケイ化物、例えばケイ化ホウ素、炭素含有ケイ化物及び窒素含有ケイ化物の例は、ケイ化ニッケル（Ｎｉ2Ｓｉ）、ケイ化鉄（ＦｅＳｉ2、ＦｅＳｉ）、ケイ化タリウム（ＴｈＳｉ2）、ケイ化ホウ素（四ホウ化ケイ素とも呼ばれる）（Ｂ4Ｓｉ）、ケイ化コバルト（ＣｏＳｉ2）、ケイ化白金（ＰｔＳｉ、Ｐｔ2Ｓｉ）、ケイ化マンガン（ＭｎＳｉ2）、チタン炭素ケイ化物（Ｔｉ3Ｃ2Ｓｉ）、ケイ化炭素／ポリケイ化炭素又は炭化ケイ素／ポリ炭化ケイ素とも呼ばれる（ＣＳｉ／ポリＣＳｉ又はＳｉＣ／ポリＳｉＣ）、ケイ化イリジウム（ＩｒＳｉ2）、ケイ化ジルコニウム（ＺｒＳｉ2）、ケイ化タンタル（ＴａＳｉ2）、ケイ化バナジウム（Ｖ2Ｓｉ）、ケイ化クロム（ＣｒＳｉ2）、ケイ化ベリリウム（Ｂｅ2Ｓｉ）、ケイ化マグネシウム（Ｍｇ2Ｓｉ）、ケイ化カルシウム（Ｃａ2Ｓｉ）、ケイ化ストロンチウム（Ｓｒ2Ｓｉ）、ケイ化バリウム（Ｂａ2Ｓｉ）、ケイ化アルミニウム（ＡｌＳｉ）、ケイ化ガリウム（ＧａＳｉ）、ケイ化インジウム（ＩｎＳｉ）、ケイ化ハフニウム（ＨｆＳｉ）、ケイ化レニウム（ＲｅＳｉ）、ケイ化ニオブ（ＮｂＳｉ）、ケイ化ゲルマニウム（ＧｅＳｉ）、ケイ化スズ（ＳｎＳｉ）、ケイ化鉛（ＰｂＳｉ）、ケイ化ヒ素（ＡｓＳｉ）、ケイ化アンチモン（ＳｂＳｉ）、ケイ化ビスマス（ＢｉＳｉ）、ケイ化モリブデン（ＭｏＳｉ）、ケイ化タングステン（ＷＳｉ）、ケイ化ルテニウム（ＲｕＳｉ）、ケイ化オスミウム（ＯｓＳｉ）、ケイ化ロジウム（ＲｈＳｉ）、ケイ化パラジウム（ＰｄＳｉ）、ケイ化銅（ＣｕＳｉ）、ケイ化銀（ＡｇＳｉ）、ケイ化金（ＡｕＳｉ）、ケイ化亜鉛（ＺｎＳｉ）、ケイ化カドミウム（ＣｄＳｉ）、ケイ化水銀（ＨｇＳｉ）、ケイ化スカンジウム（ＳｃＳｉ）、ケイ化イットリウム（ＹＳｉ）、ケイ化ランタン（ＬａＳｉ）、ケイ化セリウム（ＣｅＳｉ）、ケイ化プラセオジム（ＰｒＳｉ）、ケイ化ネオジム（ＮｄＳｉ）、ケイ化サマリウム（ＳｍＳｉ）、ケイ化ユーロピウム（ＥｕＳｉ）、ケイ化ガドリニウム（ＧｄＳｉ）、ケイ化テルビウム（ＴｂＳｉ）、ケイ化ジスプロシウム（ＤｙＳｉ）、ケイ化エルビウム（ＥｒＳｉ）、ケイ化ツリウム（ＴｍＳｉ）、ケイ化イッテルビウム（ＹｂＳｉ）、ケイ化ルテチウム（ＬｕＳｉ）、銅−リンケイ化物（ＣｕＰ3Ｓｉ2，ＣｕＰ3Ｓｉ4）、コバルト−リンケイ化物（Ｃｏ5Ｐ3Ｓｉ2，ＣｏＰ3Ｓｉ3）、鉄−リンケイ化物（Ｆｅ2ＰＳｉ，ＦｅＰ4Ｓｉ4，Ｆｅ20Ｐ9Ｓｉ）、ニッケル−リンケイ化物（Ｎｉ2ＰＳｉ，Ｎｉ3Ｐ6Ｓｉ2，ＮｉＰ4Ｓｉ3，Ｎｉ5Ｐ3Ｓｉ2）、クロム−リンケイ化物（Ｃｒ25Ｐ8Ｓｉ7）、モリブデン−リンケイ化物（ＭｏＰＳｉ）、タングステン−リンケイ化物（ＷＰＳｉ）、チタン−リンケイ化物（ＴｉＰＳｉ）、コバルト−ホウ素ケイ化物（Ｃｏ5ＢＳｉ2）、鉄−ホウ素ケイ化物（Ｆｅ5Ｂ2Ｓｉ）、ニッケル−ホウ素ケイ化物（Ｎｉ4ＢＳｉ2，Ｎｉ6ＢＳｉ2，Ｎｉ9Ｂ2Ｓｉ4）、クロム−ホウ素ケイ化物（Ｃｒ5ＢＳｉ3）、モリブデン−ホウ素ケイ化物（Ｍｏ5Ｂ2Ｓｉ）、タングステン−ホウ素ケイ化物（Ｗ2ＢＳｉ）、チタン−ホウ素ケイ化物（ＴｉＢＳｉ）、クロム−ヒ素ケイ化物（ＣｒＡｓＳｉ）、タンタル−ヒ素ケイ化物（ＴａＳｉＡｓ）、チタン−ヒ素ケイ化物（ＴｉＡｓＳｉ）又はこの混合物である。ここでカッコ内に記載した元素の組成（実験式）は、例示的であり、かつ、この元素の比は相互に変動可能である。
【００１１】
ケイ化物は、安価な、容易に入手可能な材料（主として半導体材料）であり、かつ、これまでには、表題適用のためには、光電気的適用、すなわち、光電気化学的適用、また同様に、光起電適用において、使用されてこなかった。
【００１２】
前記ケイ化物は主として、高い電子密度（負の荷電密度）をケイ素、炭素、窒素及びホウ素に関して有する半導体種類の材料である。ケイ化物を用いた水及び／又は酸素の生産のためのこの請求されたプロセスは、光を用いて効率的に進行する。この使用される光エネルギーは、この場合、人工的に又は太陽により生産されていることができ（放出領域２００〜１５０００ｎｍ）、かつ、拡散性の又は濃縮した性質であることができる。光エネルギーを伴って生じさせられた、光源の熱エネルギーは、また熱エネルギーは極めて一般的に、ガスを生じる、請求されたプロセスを促進できる。極めて一般的に、より高温の適用、しかし、より高い光濃度の適用も、この請求されたプロセスのより高い効率を生じることができる。このことは、水素及び酸素への水の分解のみでなく、電気（光起電）、すなわち、電気エネルギーの生産にも該当し、これは水分解と同時に又は別個に進行できる。
【００１３】
前記ケイ化物はこの場合、電極材料（任意にカソード又はアノードとして）この光電気化学的及び光起電的プロセスにおいて使用され、かつ、１又は複数の対電極（任意に１又は複数のアノード又はカソード）に電気伝導性に連結されている。この対電極は、金属性又は非金属性の性質であるが、電気伝導性の性質を有していなくてはならない。この配置においては、電極の間で電解質が使用される。前記ケイ化物の純粋に光起電的な使用のためには、電極材料の適したｐ−／ｎ−ドーピングでは電解質なしですませることができ、かつ、この電極は直接的に接触させられることができる。
【００１４】
光起電設備の部分としての使用の際には、ドーピングされていないか又はドーピングされた（ドーピングの例は以下参照のこと）ケイ化物が使用され、これは電気伝導的接触させられる。この場合に、さらに、他の光電気的／光起電的に活性のある材料も使用されることができ、これはこのシステムの外側でも光受容材（Lichtempfaenger）として存在する。
【００１５】
前記ケイ化物は自体で大抵は十分に太陽の又は人工の放射線エネルギーを吸収し、この場合に、水素及び酸素を生じるための水の分解、又は、同時の又は別個に進行する、電気の生産（光起電）を達成するために、より大きな表面変更は必要でない。
【００１６】
意外なことに、この使用される水の品質及び純度は、表題プロセスの実施のために、すなわち、水の酸化及び／又は還元に関して及び／又は同時の又は別個に進行する、電気の産生（光起電）のためには、重要でないか、それどころか無視することができることも見出された。
【００１７】
この出願において請求されるケイ化物の反応性は、水素及び酸素の生産のための水の分解に関して、及び／又は、同時の又は別個に進行する、電気の生産のために、主として触媒的な性質を有する。
【００１８】
さらに、ケイ化物を用いて、水素及び／又は酸素の生産の目的で水を分解するために、及び／又は、同時の又は別個の、電気の生産（光起電）のために実施されるこのプロセスは、固定化された形態にあるケイ化物を用いても稼働されることができ、すなわち、このプロセスは、ポリマー表面又は材料に又はこの中に、また同様にガラス又はガラス類似材料に又はこの中に、また同様に他の固形表面又はナノ粒子に又はこの中に結合／固定されている化合物を用いても実施されることができ、特に、この材料が電気伝導性、すなわち、荷電伝導性である場合であることが見出された。さらに、このケイ化物は固形の複合体、好ましくは、結晶質として存在できる；しかしこれは、無定形の性質を有していてもよい。
【００１９】
前述のプロセスは、室温よりもより高温又はより低温でも、そして、高い並びに低い光濃度（Lichtkonzentration）で実施できる。
【００２０】
電気の生産の場合には、水性／液状の電解質の使用もなしですませることができ、かつ、粘性の高い液状の（dickfluessig）、固形の、及び／又は、ゲル状の電解質が使用できる。電極の適したｐ−／ｎ−ドーピングの場合には、電解質もなしですませることができ、電極は直接的に接触させられることができる。
【００２１】
さらに、染料又は染料のアグロメレーションの、ケイ化物への連結／複合化（Komplexierung）／取り付け／結合は、好ましく、光吸収及び荷電分離に、そして、これにより、この化合物の反応性に作用することが見出された（いわゆる、半導体との染料−敏感化反応）。特にこのために適しているのは、染料、例えばペリレン及びこの類似体である。この染料−複合体化したケイ化物は、熱により導かれる反応にも適用されることができ、これは、より高温であることもあり、というのも、このペリレン染料は熱的に安定であるからである。
【００２２】
前述したより高温は、電気的手法で、地熱、光エネルギー、ソーラーエネルギー、加熱、電子レンジ放電（Mikrowellenentladung）又は熱エネルギーのその他の全ての供給源により生じさせることもできる。
【００２３】
さらに、前記ケイ化物は、表題の適用のために単独で又は２以上のケイ化物と組み合わせて使用されることができることが見出された。表題のプロセスを、１又は複数のケイ化物を用いて実施することもでき、これは、非ケイ化物の種類の構造である更なる半導体材料、例えば、二酸化ルテニウム（ＲｕＯ2）、二酸化マンガン（ＭｎＯ2）、三酸化タングステン（ＷＯ3）、そして、極めて一般的に、この表題のプロセスを支持／促進するための他の半導体材料の同時の適用の場合である。
【００２４】
さらに、この表題プロセスを、リチウム、ナトリウム、マグネシウム、カリウム、カルシウム、アルミニウム、ホウ素、炭素、窒素、ケイ素、チタン、バナジウム、ジルコニウム、イットリウム、ランタン、ニッケル、マンガン、コバルト、ガリウム、ゲルマニウム、リン、カドミウム、ヒ素、テクネチウム、アルファ−ＳｉＨ及びランタニド（このケイ化物及びケイ化物類似化合物に対して）５０質量％まででドープ／混合／合金化されているケイ化物を用いて支持されることができることが見出された。ドーパント（ｐ−及びｎ−ドーパント）としては、極めて一般的に、光起電において通常の外来元素が考慮され、これは、この周囲の材料とは異なる化学的原子価（chemische Wertigkeit）を有する。
【００２５】
ケイ化物の前述の使用を基礎とするこの新規技術は、例えば以下のものに適用される：新種の加熱システム、燃料セル−技術及び／又は電気の生産のために極めて一般的に。これは、地球上の領域、また同様に、地球外の領域においても、運動する並びに静止している構造物及び装置のために適用され、これは、駆動／稼働のために慣用の化石エネルギー源を利用する装置によりこれまで駆動されているこれら構造物及び装置を、置き換え、支持又は補うためである。
【００２６】
実施例
実施例１：固形の形態にある結晶質ケイ化チタン（ＴｉＳｉ2）（「スパッタリングターゲット」、５ｃｍの直径）を、容器（円柱状、かつ、自由なガス空間を有して冷却可能、反応温度２５−３０℃）中に配置し、かつ、対電極（例えば、ＩｒＯ2又はＲｕＯ2）と電気伝導性に連結させる。
【００２７】
この電極の間には、例えばナフィオン（Nafion）又はテフロン製の膜が取り付けられ、これは酸素−及び水素透過性である。この水相を電解質（例えば、硫酸でｐＨ２に酸性化される）と混合し、この円柱装置の長さ方向において照射する（白色光、５００−１０００Ｗ又は太陽光）；この場合にこのケイ化物が照射される。このガス分析をガスクロマトグラフィを用いて実施する。この使用した水をイオン交換体材料を通じて濾過する：しかし、再度の水も使用できる。このケイ化物をこの配置においてカソード（水素発生）として、そして、この遷移金属酸化物をアノード（酸素発生）として使用する。さらに、著しい電気的電流が測定されることができる。
【００２８】
実施例２：実施例１において言及したケイ化物の代わりに、他のケイ化物、例えばコバルトケイ化物（ＣｏＳｉ2）、白金ケイ化物（ＰｔＳｉ、Ｐｔ2Ｓｉ）、チタンカーボシリサイド（Ｔｉ3Ｃ2Ｓｉ）、カーボシリサイド／ポリ−カーボシリサイド（炭化ケイ素／ポリ−炭化ケイ素とも呼ばれる）（ＣＳｉ／ポリＣＳｉ又はＳｉＣ／ポリＳｉＣ）、ジルコニウムケイ化物（ＺｒＳｉ2）又はクロムケイ化物（ＣｒＳｉ2）も使用した。この反応はこの場合に、実施例１に記載のとおりに実施される。原則的に、この適用のために全てのケイ化物が適する。
【００２９】
実施例３：実施例１に挙げたのと同じ実験的配置ではあるが、しかし、チタンケイ化物（ＴｉＳｉ2ｉ）をアノードとして、そして、白金を対電極（カソード）として用いて実施する。この場合に、より少ない酸素及び水素が形成されるが、高められた電気的電流が測定され、これは例えば、駆動及び他のエネルギー依存的システムのために使用されることができる。
【００３０】
実施例４：実験１及び２に記載されているプロセスにおいて、ＴｉＳｉがカソードとして使用される場合には、ガス発生は観察されないが、著しい電気的電流が測定される。
【００３１】
実施例５：実施例４は、水接触なしにも実施できる。この場合には、電解質として水性硫酸の代わりに、電解質−ゲルが電極の間のコンタクトとして使用されなくてはならない。
【００３２】
実施例６：実験１及び２に記載されているプロセスにおいて、より高い反応温度（４５〜１００℃）が適用される場合には、より活発なガス発生が観察される。実際的にはこの温度は、平床（Flachbett）−ソーラー反応器及び太陽光の照射源としての使用の場合に達成されることができる。
【００３３】
実施例７：例えばクロロホルムに溶解する（水には溶解しない）ペリレン、例えば、Ｎ，Ｎ′−ビス−フェニル−エチル−ペリレン−３，４，９，１０−テトラカルボキシル−ジイミド（２ｇ）を溶解し（クロロホルム５ｍｌ中に）、固形の形態にあるケイ化チタンと混合し（ＴｉＳｉ2又はＴｉ5Ｓｉ3）、２時間の間室温で撹拌し、照射する（実施例１）。この溶媒を真空中で除去した後に、この残留物を、実施例１に記載のとおりの条件に相応して、更なる反応のために使用する。この場合に、高められた水素及び酸素発生が確認された。
【００３４】
実施例８：実施例１及び２に記載の反応条件に変えて、平床−ソーラー反応器又は太陽光濃縮システム（パラボラトラフ−又はフレネルレンズ（Fresneloptik））を使用できる。この条件下で例えば２００℃への前記ケイ化物の加熱は、この表題反応の成功のために問題はなく、それどころか、プロセスを促進するものである。これは、濃縮した光エネルギーの適用にも該当する。
【００３５】
実施例９：ケイ化物（例えばＴｉＳｉ2）を、標準的技術を基礎としてＰｔと混合し（ドープ）、反応を実施例１に類似して実施した。この場合に、実施例１に比較して、より高いガス収率及び高められた電気的電流が測定された。
【００３６】
実施例１０：水素及び酸素の製造のための水分解も、また同様に、電気の生産も、ケイ化物の外部使用（例えば、プレートとして）によりうまくいき、これは、白金電極及び遷移金属電極を対電極として電気的に連結している。この場合に、水分解のための電極室は、膜（ナフィオン又はテフロン）を介して隔てられ、かつ、電解質、例えば実施例１に言及した電解質が使用されることができる。
【００３７】
実施例１１：電気を生じさせる（光起電）ためには、水接触なしでもうまくいくことができ、かつ、実施例５と同様に、電極の間の電解質−ゲルが使用されることができる。
【００３８】
実施例１２：実施例１１と同様に実施されるが、直列した複数の電極（電気的に連結している）を使用し、かつ、電解質を備える（実施例５又は１１と同様）。電極として、ＴｉＳｉ／ベータ−ＦｅＳｉ2／ＲｕＯ2）アルファ−ＦｅＳｉ2）を使用した。
【００３９】
実施例１３：電極の適したｐ−／ｎ−ドーピングの場合には、電解質もなしですませることができ、電極は電気的に接続して直接接触される。したがって、ＴｉＳ2に対してｐ−ドーピングのためにアルミニウムが、ＴｉＳｉに対してｎドーピングのためにリンが選択され、この両方の層が接触させられる。著しい電流が測定された。複数の層も接触させることができ、その際、顕著に高められた電流が測定され、これは、この配置が人工光また同様に太陽光に曝露される場合である。
【国際調査報告】
2012505962.tif 000002
2012505962.tif 000003
2012505962.tif 000004
2012505962.tif 000005
2012505962.tif 000006
2012505962.tif 000007